(57)【要約】【課題】塩素を含んでいても良い三塩化ホウ素から、高純度三塩化ホウ素を製造する。【解決手段】塩素を含んでいても良い三塩化ホウ素と、炭化ホウ素とを、３５０℃〜８００℃で接触させ、塩素を含む粗三塩化ホウ素を得た後に、塩素を含む粗三塩化ホウ素と活性炭とを、３５０℃〜８００℃で接触させる。【選択図】図２
2019131418.tif 000002
【特許請求の範囲】
【請求項１】
塩素を含んでいても良い三塩化ホウ素と、炭化ホウ素とを、３５０℃〜８００℃で接触させ、塩素を含む粗三塩化ホウ素を得た後に、塩素を含む粗三塩化ホウ素と活性炭とを、３５０℃〜８００℃で接触させることを特徴する、高純度三塩化ホウ素の製造方法。
【請求項２】
塩素を含んでいても良い三塩化ホウ素と炭化ホウ素との接触時間と、塩素を含む粗三塩化ホウ素と活性炭との接触時間との合計時間が１秒〜２００秒である、請求項１に記載の高純度三塩化ホウ素の製造方法。
【請求項３】
活性炭は、粒径が２ｍｍ〜１００ｍｍの粒状である、請求項１又は２に記載の高純度三塩化ホウ素の製造方法。
【請求項４】
炭化ホウ素は、粒径が１ｍｍ〜４ｍｍの粒状である、請求項１〜３のいずれか一項に記載の高純度三塩化ホウ素の製造方法。
【請求項５】
活性炭に対する炭化ホウ素の体積割合（炭化ホウ素の体積／活性炭の体積）が０．１／１〜５０／１である、請求項１〜４のいずれか１項に記載の高純度三塩化ホウ素の製造方法。
【請求項６】
炭化ホウ素の層が上流側に設けられており、活性炭の層が下流側に設けられている、請求項１〜４のいずれか１項に記載の高純度三塩化ホウ素の製造方法。
【発明の詳細な説明】
【技術分野】
【０００１】
本発明は、高純度三塩化ホウ素の製造方法に関する。本発明で得られる高純度三塩化ホウ素は、例えば、アルミニウム配線のドライエッチングガス等として有用な化合物である。
【背景技術】
【０００２】
従来、高純度三塩化ホウ素の製造方法として、例えば、ホスゲン５０ｐｐｍ及び２ｐｐｍの塩素を含む三塩化ホウ素と、水分を除去した椰子系活性炭（ケイ素含有量０．１２％）とを２００℃で接触させ、塩素を活性炭に吸着させることにより、ホスゲン０．１ｐｐｍ以下及び塩素２ｐｐｍ以下の高純度三塩化ホウ素を製造する方法が知られている（例えば、特許文献１参照）。
【０００３】
また、ホスゲン８７．５質量ｐｐｍ及び１０質量ｐｐｍの塩素を含む三塩化ホウ素と四ホウ化炭素（炭化ホウ素）とを反応させた後、蒸留して精製することにより高沸点化合物を除去することで、ホスゲンの含有量が０．２質量ｐｐｍ未満及び塩素の含有量が１．０質量ｐｐｍ未満である高純度三塩化ホウ素を製造する方法が知られている（例えば、特許文献２参照）。
【先行技術文献】
【特許文献】
【０００４】
【特許文献１】特開平１０−２６５２１６号公報
【特許文献２】特開２０１３−１４４６４４号公報
【発明の概要】
【発明が解決しようとする課題】
【０００５】
特許文献１の方法では、活性炭中の水分を予め除去しなければならず、また活性炭中に一定量のケイ素を含有させる必要があった。
【０００６】
特許文献２の方法では、三塩化ホウ素と炭化ホウ素とを反応させることによってホスゲンと塩素の量が低減できているものの、三塩化ホウ素と炭化ホウ素中の微量成分、例えば、金属成分や表面酸化物などとの反応により、三塩化ホウ素が分解して塩素を発生させるなどの蓋然性があった（比較例１において検証）。
【０００７】
本発明の課題は、即ち、上記問題点を解決し、かつ、簡便な方法により、塩素が低減された高純度三塩化ホウ素の製造方法によって提供することにある。
【課題を解決するための手段】
【０００８】
本発明の課題は、塩素を含んでいても良い三塩化ホウ素と、炭化ホウ素とを、３５０℃〜８００℃で接触させ、塩素を含む粗三塩化ホウ素を得た後に、塩素を含む粗三塩化ホウ素と活性炭とを、３５０℃〜８００℃で接触させることを特徴する、高純度三塩化ホウ素の製造方法によって解決される。
【発明の効果】
【０００９】
本発明により、塩素を含む粗三塩化ホウ素から、高純度三塩化ホウ素を製造することができる。
【図面の簡単な説明】
【００１０】
【図１】比較例１、２において作製した反応管の模式図である。
【図２】実施例１〜７において作製した反応管の模式図である。
【図３】比較例３において作製した反応管の模式図である。
【発明を実施するための形態】
【００１１】
本発明に係る高純度三塩化ホウ素の製造方法では、塩素を含んでいても良い三塩化ホウ素と、炭化ホウ素とを、３５０℃〜８００℃で接触させ、塩素を含む粗三塩化ホウ素を得た後に、塩素を含む粗三塩化ホウ素と活性炭とを、３５０℃〜８００℃で接触させて、高純度三塩化ホウ素を製造する。
【００１２】
本発明に係る高純度三塩化ホウ素の製造方法では、塩素を含んでいても良い三塩化ホウ素と、炭化ホウ素とを、３５０℃〜８００℃で接触させ、塩素を含む粗三塩化ホウ素を得た後に、塩素を含む粗三塩化ホウ素と活性炭とを、３５０℃〜８００℃で接触させる。このため、高純度三塩化ホウ素を好適に製造し得る。
【００１３】
本発明においては、まず、塩素を含んでいても良い三塩化ホウ素と炭化ホウ素とを接触させる。このとき、三塩化ホウ素は、金属成分や表面酸化物などとの反応により分解し、塩素を発生させるなどの蓋然性がある。
【００１４】
一方で、三塩化ホウ素の分解によって発生した塩素の一部は、炭化ホウ素と反応することにより、三塩化ホウ素へと変換される。未反応の塩素は活性炭により処理・除去される。
【００１５】
このように、三塩化ホウ素が最初から塩素を含んでいても、三塩化ホウ素と炭化ホウ素との接触で塩素が発生した場合であっても、更に活性炭と接触させることによって、効率的に高純度三塩化ホウ素を製造することができる。
【００１６】
なお、工業的規模の製造方法において、粗三塩化ホウ素中にホスゲンが含まれることがあるが、当該ホスゲンは、高温下（３５０℃〜８００℃）で炭化ホウ素と接触することにより、一酸化炭素と塩素に可逆的に分解する（ＣＯＣｌ２→ＣＯ＋Ｃｌ２）。ここで、発生した塩素は活性炭により処理・除去される。
【００１７】
なお、本発明においては、これら活性炭による塩素の処理・除去は、吸着が起こらない高温下で行われるため、単なる活性炭による吸着によるものではないと推定される。
【００１８】
［塩素を含んでいても良い三塩化ホウ素］
本発明において「塩素を含んでいても良い三塩化ホウ素」は、塩素を含むか、塩素濃度が検出限界以下である三塩化ホウ素である。尚、塩素を含んでいても良い三塩化ホウ素は、窒素ガスなどの不活性ガスにより希釈されていても良い。
【００１９】
［粗三塩化ホウ素］
本発明で使用する「粗三塩化ホウ素」は、塩素などの不純物を含む三塩化ホウ素であり、より具体的には、最初から塩素を含む三塩化ホウ素か、三塩化ホウ素と炭化ホウ素との接触により生じた塩素を含む三塩化ホウ素である。なお、粗三塩化ホウ素は、窒素ガスなどの不活性ガスにより希釈されていても良い。
【００２０】
三塩化ホウ素は、例えば、活性炭に担持させた酸化ホウ素と塩素との反応などによって製造することができる。工業的規模で三塩化ホウ素を製造する場合においては、未反応の残留塩素が三塩化ホウ素中に混入したり、副生したホスゲンなどが三塩化ホウ素中に混入し、粗三塩化ホウ素となる場合がある。工業的規模の製造方法においては、ホスゲンの混入量は、通常、５０質量ｐｐｍ〜９００質量ｐｐｍであり、塩素の混入量が２質量ｐｐｍ以上である。
【００２１】
［炭化ホウ素］
本発明で使用する炭化ホウ素としては、一般的に市販されているものを使用できる。ここで、炭化ホウ素としては、好ましくは粒径が１ｍｍ〜４ｍｍの粒状のものが用いられる。
【００２２】
［活性炭］
本発明で使用する活性炭としては、一般的に市販されているものを使用できる。ここで、活性炭としては、好ましくは粒径が２ｍｍ〜１００ｍｍの粒状のものが用いられる。
【００２３】
［活性炭に対する炭化ホウ素の体積割合］
本発明における活性炭に対する炭化ホウ素の体積割合（炭化ホウ素の体積／活性炭の体積）は、好ましくは０．１／１〜５０／１であり、更に好ましくは０．２５／１〜２０／１である。
【００２４】
［接触条件］
本発明では、例えば、反応装置に活性炭を層状に充填した後、その上（上流側）に炭化ホウ素を層状に充填して、反応装置の上部より塩素を含んでいても良い三塩化ホウ素を供給する。塩素を含んでいても良い三塩化ホウ素と、炭化ホウ素とを接触させた後に、活性炭と粗三塩化ホウ素とを接触させながら反応させることによって、塩素が低減された高純度三塩化ホウ素を得ることができる。
【００２５】
なお、活性炭の層が反応装置の下部（下流側）にあり、炭化ホウ素の層が活性炭の層よりも上部（上流側）にある場合を「炭化ホウ素／活性炭」と称することがあり、活性炭の層が反応装置の上部にあり、炭化ホウ素の層が活性炭の層よりも下部（下流側）にある場合を「活性炭／炭化ホウ素」と称することがある。
【００２６】
（接触時間）
上記の接触条件における塩素を含んでいても良い三塩化ホウ素と炭化ホウ素との接触時間と、塩素を含む粗三塩化ホウ素と活性炭との接触時間との合計時間は、好ましくは１秒〜２００秒であり、より好ましくは１０秒〜５０秒である。
【００２７】
（接触温度及び反応圧力）
塩素を含んでいても良い三塩化ホウ素と炭化ホウ素との接触温度と、粗三塩化ホウ素と活性炭との接触温度とは、それぞれ、好ましくは３５０℃〜８００℃であり、より好ましくは４００℃〜８００℃であり、反応圧力は特に制限されない。
【実施例】
【００２８】
次に、実施例を挙げて本発明を具体的に説明するが、本発明の範囲はこれらに限定されるものではない。
【００２９】
比較例１（炭化ホウ素と三塩化ホウ素との接触）
図１に示すように、長さ７００ｍｍ×内径φ３８ｍｍの円筒形の石英製反応管１に、炭化ホウ素４５ｍｌを充填した。窒素ガス流通下、反応管を６００℃まで加熱した後、窒素ガスから三塩化ホウ素ガス（塩素濃度：検出限界未満（０．１質量ｐｐｍ未満））に切り替えた。三塩化ホウ素ガスの流速は２８．６ｓｃｃｍとした。三塩化ホウ素ガスと炭化ホウ素との接触時間は、３１秒であった。
【００３０】
反応管出口の塩素濃度を経時的に測定した結果、２．５時間後に三塩化ホウ素の分解に起因して生成したと考えられる塩素７．７質量ｐｐｍが確認された。
【００３１】
実施例１（炭化ホウ素／活性炭と三塩化ホウ素との接触）
図２に示すように、長さ７００ｍｍ×内径φ３８ｍｍの円筒形の石英製反応管１に、炭化ホウ素４５ｍｌ／活性炭１８ｍｌ（炭化ホウ素の体積／活性炭の体積＝２．５／１）を充填した。窒素ガス流通下、反応管を６００℃まで加熱した後、窒素ガスから、三塩化ホウ素ガス（塩素濃度：検出限界未満（０．１質量ｐｐｍ未満））に切り替えた。三塩化ホウ素ガスの流速は２８．６ｓｃｃｍとした。三塩化ホウ素ガスと炭化ホウ素／活性炭との接触時間は、４３秒であった。
【００３２】
反応管出口の塩素濃度を経時的に測定した結果、１時間後、２時間後、３時間後のいずれにおいても塩素濃度は、検出限界未満（０．１質量ｐｐｍ未満）であり、三塩化ホウ素と炭化ホウ素から発生する塩素は全て除去されたことが確認された。
【００３３】
比較例２（炭化ホウ素と三塩化ホウ素との接触）
図１に示すように、長さ７００ｍｍ×内径φ３８ｍｍの円筒形の石英製反応管１に、炭化ホウ素４５ｍｌを充填した。窒素ガス流通下、反応管を８００℃まで加熱した後、窒素ガスから三塩化ホウ素ガス（検出限界未満（０．１質量ｐｐｍ未満））に切り替えた。三塩化ホウ素ガスの流速は２８．６ｓｃｃｍとした。三塩化ホウ素ガスと炭化ホウ素との接触時間は、３１秒であった。
【００３４】
反応管出口の塩素濃度を経時的に測定した結果、１時間後に三塩化ホウ素の分解に起因して生成したと考えられる塩素５４質量ｐｐｍの生成が確認され、更に３時間後には塩素１２０質量ｐｐｍが確認された。
【００３５】
実施例２（炭化ホウ素／活性炭と三塩化ホウ素との接触）
図２に示すように、長さ７００ｍｍ×内径φ３８ｍｍの円筒形の石英製反応管１に、炭化ホウ素４５ｍｌ／活性炭１８ｍｌ（炭化ホウ素の体積／活性炭の体積＝２．５／１）を充填した。窒素ガス流通下、反応管を８００℃まで加熱した後、窒素ガスから、三塩化ホウ素ガス（検出限界未満（０．１質量ｐｐｍ未満））に切り替えた。三塩化ホウ素ガスの流速は２８．６ｓｃｃｍとした。三塩化ホウ素ガスと炭化ホウ素／活性炭との接触時間は、４３秒であった。
【００３６】
反応管出口の塩素濃度を経時的に測定した結果、１時間後、２時間後、３時間後のいずれにおいても塩素濃度は、検出限界未満（０．１質量ｐｐｍ未満）であり、三塩化ホウ素と炭化ホウ素から発生する塩素は全て除去されたことが確認された。
【００３７】
実施例３（炭化ホウ素／活性炭と三塩化ホウ素との接触）
図２に示すように、長さ７００ｍｍ×内径φ３８ｍｍの円筒形の石英製反応管１に、炭化ホウ素４０ｍｌ／活性炭５ｍｌ（炭化ホウ素の体積／活性炭の体積＝８／１）を充填した。窒素ガス流通下、反応管を６００℃まで加熱した後、窒素ガスから、三塩化ホウ素ガス（検出限界以下（０．１質量ｐｐｍ未満））に切り替えた。三塩化ホウ素ガスの流速は２８．６ｓｃｃｍとした。三塩化ホウ素ガスと炭化ホウ素／活性炭との接触時間は、３１秒であった。
【００３８】
反応管出口の塩素濃度を経時的に測定した結果、１時間後、２時間後、３時間後、１９時間後のいずれにおいても塩素濃度は、検出限界未満（０．１質量ｐｐｍ未満）であり、三塩化ホウ素と炭化ホウ素から発生する塩素は全て除去されたことが確認された。
【００３９】
実施例４（炭化ホウ素／活性炭と三塩化ホウ素との接触）
図２に示すように、長さ７００ｍｍ×内径φ３８ｍｍの円筒形の石英製反応管１に、炭化ホウ素４０ｍｌ／活性炭２．５ｍｌ（炭化ホウ素の体積／活性炭の体積＝１６／１）を充填した。窒素ガス流通下、反応管を６００℃まで加熱した後、窒素ガスから、三塩化ホウ素ガス（検出限界以下（０．１質量ｐｐｍ未満））に切り替えた。三塩化ホウ素ガスの流速を２８．６ｓｃｃｍとした。三塩化ホウ素ガスと炭化ホウ素／活性炭との接触時間は、２９秒であった。
【００４０】
反応管出口の塩素濃度を経時的に測定した結果、１時間後、２時間後、３時間後、３６時間後のいずれにおいても塩素濃度は、検出限界未満（０．１質量ｐｐｍ未満）であり、三塩化ホウ素と炭化ホウ素から発生する塩素は全て除去されたことが確認された。
【００４１】
実施例５（炭化ホウ素／活性炭と粗三塩化ホウ素（塩素含有）との接触）
図２に示すように、長さ７００ｍｍ×内径φ３８ｍｍの円筒形の石英製反応管１に、炭化ホウ素４２．５ｍｌ／活性炭２．５ｍｌ（炭化ホウ素の体積／活性炭の体積比＝１７／１）を充填した。窒素ガス流通下、反応管を６００℃まで加熱した後、窒素ガスから、三塩化ホウ素ガス（塩素濃度：検出限界未満（０．１質量ｐｐｍ未満））と５０質量ｐｐｍの塩素を含む窒素ガスに切り替えた。三塩化ホウ素ガス及び５０質量ｐｐｍの塩素を含む窒素ガスの流速をそれぞれ、２８．６ｓｃｃｍ、７ｓｃｃｍとし（混合ガス（粗三塩化ホウ素）中の塩素濃度：１０質量ｐｐｍ）た。粗三塩化ホウ素ガスと炭化ホウ素／活性炭との接触時間は、２６秒であった。
【００４２】
反応管出口の塩素濃度を経時的に測定した結果、２時間後、４時間後、６時間後、１９時間後のいずれにおいても塩素濃度は、検出限界未満（０．１質量ｐｐｍ未満）であり、三塩化ホウ素と炭化ホウ素から発生する塩素は全て除去されたことが確認された。
【００４３】
実施例６（炭化ホウ素／活性炭と粗三塩化ホウ素（塩素含有）との接触）
図２に示すように、長さ７００ｍｍ×内径φ３８ｍｍの円筒形の石英製反応管１に、炭化ホウ素１８ｍｌ／活性炭２７ｍｌ（炭化ホウ素／活性炭の容積比＝０．６７／１）を充填した。窒素ガス流通下、反応管を６００℃まで加熱した後、窒素ガスから、三塩化ホウ素ガス（塩素濃度：検出限界未満（０．１質量ｐｐｍ未満））と５０質量ｐｐｍの塩素を含む窒素ガスに切り替えた。三塩化ホウ素ガス及び５０質量ｐｐｍの塩素を含む窒素ガスの流速をそれぞれ、２８．６ｓｃｃｍ、７ｓｃｃｍとし（混合ガス（粗三塩化ホウ素）中の塩素濃度：１０質量ｐｐｍ）た。粗三塩化ホウ素ガスと炭化ホウ素／活性炭との接触時間は、２６秒であった。
【００４４】
反応管出口の塩素濃度を経時的に測定した結果、２時間後、４時間後、６時間後、１９時間後のいずれにおいても塩素濃度は、検出限界未満（０．１質量ｐｐｍ未満）であり、三塩化ホウ素と炭化ホウ素から発生する塩素は全て除去されたことが確認された。
【００４５】
実施例７（炭化ホウ素／活性炭と粗三塩化ホウ素（塩素含有）との接触）
図２に示すように、長さ７００ｍｍ×内径φ３８ｍｍの円筒形の石英製反応管１に、炭化ホウ素９ｍｌ／活性炭３６ｍｌ（炭化ホウ素／活性炭の容積比＝０．２５／１）を充填した。窒素ガス流通下、反応管を６００℃まで加熱した後、窒素ガスから、三塩化ホウ素ガス（塩素濃度：検出限界未満（０．１質量ｐｐｍ未満））と５０質量ｐｐｍの塩素を含む窒素ガスに切り替えた。三塩化ホウ素ガス及び５０質量ｐｐｍの塩素を含む窒素ガスの流速をそれぞれ、２８．６ｓｃｃｍ、７ｓｃｃｍとし（混合ガス（粗三塩化ホウ素）中の塩素濃度：１０質量ｐｐｍ）た。粗三塩化ホウ素ガスと炭化ホウ素／活性炭との接触時間は、２６秒であった。
【００４６】
反応管出口の塩素濃度を経時的に測定した結果、２時間後、４時間後、６時間後、２０時間後のいずれにおいても塩素濃度は、検出限界未満（０．１質量ｐｐｍ未満）であり、三塩化ホウ素と炭化ホウ素から発生する塩素は全て除去されたことが確認された。
【００４７】
比較例３（活性炭／炭化ホウ素と三塩化ホウ素との接触）
図３に示すように、長さ７００ｍｍ×内径φ３８ｍｍの円筒形の石英製反応管１に、活性炭５ｍｌ／炭化ホウ素４０ｍｌを充填した。窒素ガス流通下、反応管を６００℃まで加熱した後、窒素ガスから三塩化ホウ素ガス（検出限界未満（０．１質量ｐｐｍ未満））に切り替えた。三塩化ホウ素ガスの流速は２８．６ｓｃｃｍとした。三塩化ホウ素ガスと活性炭／炭化ホウ素との接触時間は、３１秒であった。
【００４８】
反応管出口の塩素濃度を経時的に測定した結果、２時間後に三塩化ホウ素の分解に起因して生成したと考えられる塩素１質量ｐｐｍの生成が確認され、更に３時間後には塩素１８質量ｐｐｍが確認された。
【００４９】
以上の結果より、炭化ホウ素のみを使用した場合、及び活性炭／炭化ホウ素を使用した場合には、出口において大量の塩素の発生が確認されたものの、炭化ホウ素／活性炭を使用した場合には、４００℃〜６００℃において検出限界未満（０．１質量ｐｐｍ未満）の塩素しか検出されなかった。即ち、塩素の除去率は１００％であった。
【産業上の利用可能性】
【００５０】
本発明により、高純度三塩化ホウ素の製造方法を提供することができる。
【符号の説明】
【００５１】
１  石英製反応管
【図１】
2019131418.tif 000003
【図２】
2019131418.tif 000004
【図３】
2019131418.tif 000005